(57)【特許請求の範囲】
【請求項１】
釉を施した基体の釉面に薄膜を蒸着すると共に、前記薄膜を複数層とし、これを釉が半流動性となる温度で高温処理し、多様な色相を有する表面層を形成する装飾体の製造法において、前記薄膜は、同種素材より成り、互いに積層速度を異ならせた少なくとも１組の隣接する単位層を含ませることにより、これら単位層の密度を互いに異ならせ、光の特定波長吸収による色相及び輝きを有することを特徴とする装飾体の製造法。
【請求項２】
前記複数の単位層の少なくとも一つが、金属単体より成る請求項１に記載の装飾体の製造方法。
【発明の詳細な説明】
【０００１】
【発明の属する技術分野】
本発明は、耐熱性を有する基体の表面に、多彩な色相を有する表面層を設けた装飾体の製造法に関する。
【０００２】
【従来の技術】
光干渉性表面層を有する物体は、独特の微妙な光沢を放つため、装飾体として好んで用いられる。
本出願人は、このような装飾体を製造する方法として、釉を施した基体の釉面に真空蒸着、スパッタリング、イオンプレーティング、気相成長及びメッキのいずれかの方法で薄膜を形成し、これを釉が半流動性となる温度で高温処理し、美的模様を示す光干渉性表面層を形成する装飾体の製造法（特許文献１参照）、及び、釉を施した基体の釉面に真空蒸着、スパッタリング、イオンプレーティング、気相成長及びメッキのいずれかの方法で薄膜を形成し、さらにその上に、上記いずれかの方法で無機化合物薄膜を形成し、これを釉が半流動性となる温度で高温処理し、美的模様を示す光干渉性表面層を形成する装飾体の製造法（特許文献２参照）を提案した。
【０００３】
【特許文献１】
特公昭６１−１６３３８号公報
【特許文献２】
特公平１−３７３５３号公報
【０００４】
【発明が解決しようとする課題】
この発明は、干渉色の美しさを主とした従来の技術に、光の特定波長吸収に伴う多色性を加えて、更に多彩、且つ、微妙な美しさを有する装飾体の製造法を提供することを課題とする。
【０００５】
【課題を解決するための手段】
本発明の装飾体の製造法は、釉を施した基体の釉面に薄膜を蒸着すると共に、前記薄膜を複数層とし、これを釉が半流動性となる温度で高温処理し、多様な色相を有する表面層を形成するものであって、前記薄膜は、同種素材より成り、互いに積層速度を異ならせた少なくとも１組の隣接する単位層を含ませることにより、これら単位層の密度を互いに異ならせ、光の特定波長吸収による色相及び輝きを有する。
本発明において、基体としては、銅、銀、金、鉄、鋼、ステンレスその他の合金等の金属、セラミックス、陶磁器、ガラス等の耐熱性材料が用いられる。
釉には、陶磁器用の釉と、金属用の釉（ホーロー釉、七宝釉）とがあるが、基体の材質に合わせて適した釉を用い、釉の種類に応じた温度で焼成する。また、基体に釉を施す方法としては、従来知られている方法を採用する。
【０００６】
基体の釉面に設ける薄膜は、複数の単位層を重ねて形成される。
複数の単位層は、Ｔｉ、Ａｕ、Ａｇ、Ａｌ、Ｆｅ、Ｃｒ、Ｎｉ、Ｃｕ、Ｐｔ、Ｐｄ、Ｚｎ、Ｍｎ、Ｍｇ、Ｙ、Ｚｒ、Ｓｉ、Ｐｂ、Ｓｎ、Ｉｎ、Ｓｂ、Ｃｏ、Ｍｏ、Ｃｅ、Ｐｒ、Ｅｕ、Ｅｒ等の金属、又は、金属化合物より成る。
各単位層の厚みは、積層時間を変えることにより、材質、層数等に応じて任意に制御する。
各単位層は、基体の温度が一定であれば、積層速度が大きくなるに従って緻密になっていき、積層速度が小さいと粗となるので、各単位層の積層速度の組み合わせを変化させることにより、表面層の美しさが多様に変化する。単位層の緻密さと積層速度との関係は、蒸着、スパッタリング、気相成長等において同様の傾向を示す。
【０００７】
このように、基体の釉面に薄膜を形成したものを、電気炉、窯業炉、バーナー加熱、赤外線加熱或いは誘導加熱などにより高温処理する。高温処理の温度は、薄膜や釉の材質によって異なるが、通常３００〜１６００℃とする。
すると、薄膜が表面から酸化され、多層の単位層の酸化による複雑で美しい色相を現す。薄膜の色は、表面からどの深さまで酸化されたかによって変わり、各単位層は微細であるから、高温処理する温度及び時間を注意して制御する必要がある。
また、単位層の材質、層数、層厚、積層速度を変えることにより、色相及び輝きを多様に変化させることができる。
【０００８】
高温処理することにより、釉は加熱されて半流動性となり、ガラス転移点に達してガラス状態になってから急激に比容、熱膨張率が増大し、この結果、薄膜に皺、突条、亀裂、泡穴、突沸部などが生じて、薄膜の表面に不規則な模様が現出する。
そして、高温処理した結果、薄膜が強固に釉と結合するので、耐摩耗性が向上する。
【０００９】
複数の単位層の少なくとも一つを、金属単体より成るものとしても良い。ここで、金属単体とは、酸化物、水酸化物、硫化物等の金属化合物を除いたものである。金属単体は金属化合物のように簡単に釉に溶解されて干渉色を失うことがなく、高温処理によって酸化された部分が一部消失するが、美しい光沢を維持しやすい。
【００１０】
【発明の実施の形態】
以下、本発明を実施例により詳細に説明する。なお、各実施例において、蒸着は電子ビームによる真空蒸着であり、蒸着開始に当たって、加熱温度を２３０℃、蒸着開始圧力を２×１０-3Ｐａとして基体の不純物を蒸発させ、各単位層の厚みは、水晶振動子センサーによる制御の値を記載する。
【００１１】
実施例１
アルミナより成る基体１の表面に釉２を施し、釉２の表面に、基体１側から順に、第１の単位層４、第２の単位層５、第３の単位層６、第４の単位層７、第５の単位層８及び第６の単位層９より成る薄膜３を蒸着した。
第１の単位層４は、Ｃrを毎秒４Åで２８５０Åの厚みに蒸着し、第２の単位層５は、Ｃｒを毎秒１Åで５０Åの厚みに蒸着し、第３の単位層６は、Ａｕを毎秒１Åで３０Åの厚みに蒸着し、第４の単位層７は、Ｆｅを毎秒０．２Åで１０Åの厚みに蒸着し、第５の単位層８は、Ｃｏを毎秒０．２Åで１０Åの厚みに蒸着し、第６の単位層９は、Ｃｒを毎秒０．２Åで２５Åの厚みに蒸着して成る。
これを７５０℃で１０分〜１５分焼成して、黒色の艶消し状態の表面を得た。
【００１２】
実施例２
アルミナより成る基体１の表面に釉２を施し、釉２の表面に薄膜３を蒸着した。薄膜３は、釉面に近い側から順に、Ｔｉを毎秒１．５Åで１３００Åの厚みに蒸着した第１の単位層４と、Ｔｉを毎秒３Åで１２００Åの厚みに蒸着した第２の単位層５とから成る。
次に、これを７２５℃で１分間、複数回に亘って加熱焼成した。
Ｔｉは亀裂を生じにくい金属であるが、結晶密度の異なる単位層を２層積層したことにより、細かい亀裂のある酸化チタンの表面層が得られた。
【００１３】
【発明の効果】
本発明によれば、多彩な色相及び輝きと、複雑な模様を持ち、耐摩耗性に富んだ表面を有する装飾体が得られる。
また、薄膜を形成する単位層の層数、種類、層厚、積層速度を適宜変更して組み合わせることにより、色相及び輝きを多様に変えることができる。
単位層の少なくとも一つを金属単体とすれば、高温処理によって色相も安定したものが得られる。
【図面の簡単な説明】
【図１】  実施例１に係る釉面に薄膜を形成した基体の端面図。
【図２】  実施例２に係る釉面に薄膜を形成した基体の端面図。
【符号の説明】
１  基体
２  釉
３  薄膜
４  第１の単位層
５  第２の単位層
６  第３の単位層
７  第４の単位層
８  第５の単位層
９  第６の単位層
【図１】
0004416434.tif 000002
【図２】
0004416434.tif 000003